Способ вакуумного рафинирования олова от свинца
METHOD OF VACUUM REFINING OF TIN FROM LEAD

Изобретение относится к рафинированию металлов, в частности к вакуумному рафинирования цветных металлов.
1
Известен способ [], заключающийся том, что вакуумную дистилляцию проводят сначала при температуре 900-1150°С до остаточного содержания свинца 0,1-1,0 вес. %, а затем, после отделения полученного свинцововисмутового возгона, при температуре 1200-1600°С
2
3
2
Известен также способ [], заключающийся том, что с целью интенсификации процесса рафинирование ведут в токе инертного газа, который пропускают вдоль нагревателя и над поверхностью металла со скоростью 0,8÷5 см/мин на 1 см испаряющей поверхности и отводят из конденсатора.
Недостатком является высокая циркуляция полупродуктов и повышенный расход электроэнергии.
Для получения кондиционного содержания примесей в чистом олове периодически каждый час отбираются пробы в анализ. Периодичность опробования определяется сменой объема металла, постоянно находящегося в печи. При содержании примесей в продукте выше кондиции регулятором снижают расход подачи исходного металла. При этом повышается температура на тарелях и увеличивается скорость отгонки примесей. Так повторяется до тех пор, пока очищенное олово станет удовлетворять кондиционному содержанию. Одновременно повышается выход олова в конденсат. Конденсат с высоким содержанием олова требует многократных повторных операций дистилляции. Очищенное олово с некондиционным содержанием примесей также требует повторных операций дистилляции.
Задачей изобретения является снижение оборотных полупродуктов из-за получения продуктов с нестабильным составом.
Технический результат достигается тем, что в котле исходного сплава замеряют потенциал концентрации свинца электродом со свинецсодержащим электролитом и при отклонении потенциала от предыдущего значения снижают или повышают регулятором расход исходного олова заливаемого в вакуумную камеру. Замеряют потенциал концентрации олова в ванне конденсата электродом с оловосодержащим электролитом и при отклонении его от заданного значения повышают или понижают регулятором расход электроэнергии на обогрев испарительных тарелей.
За счет регулирования расхода подаваемого исходного олова в зависимости от его состава (потенциала концентрации свинца) и измерения потенциала концентраций олова в конденсате на выходе достигается оптимальное регулирование подачи электроэнергии и поддерживается оптимальное соотношение расхода электроэнергии к отгонке свинца.
Технический результат предлагаемого изобретения заключается в том, что продукты получаются с более стабильным составом и снижается циркуляция некондиционных полупродуктов и снижается расход электроэнергии.
2
2
Одним признаком способа является измерение потенциала концентрации свинца в котле исходного олова с помощью погруженным в него электрода в виде двух слоев кварцевой ткани с зазором, в который помещена металлическая пластина и залит свинецсодержащий электролит для пропитки ткани. Измеряемый потенциал сравнивается с предыдущим значением. При величине потенциала меньше предыдущего значения (т.е. содержание свинца в исходном олове, поступающем в дозатор, уменьшается) регулятор-дозатор увеличивает расход исходного олова, заливаемого в вакуумную камеру. При величине потенциала больше предыдущего значения (т.е. содержание свинца в металле, поступающем в дозатор, увеличивается) регулятор-дозатор уменьшает расход исходного олова, заливаемого в вакуумную камеру. В качестве свинецсодержащего электролита используют расплав, содержащий, вес. ±1%: KСl - 42; NaCl - 7, РbСl - 27, ZnCl - остальное.
2
2
Вторым признаком способа является измерение потенциала концентрации олова в ванне конденсата с помощью погруженного в него электрода в виде двух слоев кварцевой ткани с зазором, в который помещена металлическая пластина и залит оловосодержащий электролит для пропитки ткани. Измеряемый потенциал сравнивается с заданным значением. При величине потенциала меньше заданного значения (обычно соответствующего 2% олова) понижают регулятором расхода электроэнергии на обогрев испарительных тарелей. При величине потенциала больше заданного значения повышают регулятором расход электроэнергии на обогрев испарительных тарелей. В качестве оловосодержащего электролита используют расплав, содержащий: вес. ±1%: KСl - 46; NaCl - 8; SnCl - 17, ZnCl - остальное.
Указанные признаки позволяют более устойчиво получать очищенное олово и стабилизовать получение конденсата с минимальным содержанием олова. Это снижает выход некондиционного олова и конденсата, которые обычно возвращают в оборот и повышают расход электроэнергии.
Пример реализации способа показан в опытном аппарате на фиг. 1. На фиг. 2 и фиг. 3 изображен электрод, погружаемый в расплав.
В котел исходного олова 1 (фиг. 1) в зону дозатора 2 погружен электрод 14 в виде двух слоев кварцевой ткани 15 (фиг. 2) с металлической пластиной 16 между ними и залитый свинецсодержащим электролитом для пропитки ткани. Пакет из двух слоев ткани 15, например, марки KТ-11с8/3ТО и пластины 16 (например, из нихрома) закреплены на второй металлической пластине 18 электрода с помощью термостойкого герметика 19 типа ВГО-1. Пластина 18 осуществляет контакт с расплавленным металлом и соединяется, как и пластина 16, с потенциометром. Между пластиной 16 и расплавом олова через электролит в ткани возникает потенциал за счет разной концентрации свинца в олове и электролите. Величина потенциала в зависимости от содержания свинца изображена на фиг 3. Электрод измеряет потенциал концентрации свинца. При величине потенциала меньше предыдущего значения регулятор 17 (фиг 1) дозатора 2 увеличивает расход исходного олова подаваемого в вакуумную камеру 4. При величине потенциала больше предыдущего значения регулятор дозатор уменьшает расход исходного олова заливаемого в вакуумную камеру.
Рафинируемый сплав отходов олова с содержанием 8% Рb из котла 1 регулятором 17 дозируется 1,5 кг/мин в дозатор 2 и по барометрической трубе 3 подается в вакуумную камеру 4 на тарели 5, обогреваемые электрическим нагревателем 6 с задаваемой мощностью 30 кВт. При нагреве до температуры 1200°С свинец испаряется по мере стекания сплава вниз по кольцевым испарительным тарелям 5. Очищенное олово из кольцевых испарительных тарелей 5 стекает по каналу 7 в трубу 8 высотой более барометрического столба и избыток выводится в приемную ванну 9 очищенного олова. В ванне олова получают олово с содержанием свинца 0,1% Рb.
Пары свинца и частично олова конденсируются в жидкое состояние на экранах 10, стекают по каналу 11 в трубу 12 высотой более барометрического столба, и избыток выводится в приемную ванну 13 отвода конденсата. В ванну конденсата погружен электрод 20 в виде двух слоев кварцевой ткани с зазором, в который помещена металлическая пластина и залит оловосодержащий электролит для пропитки ткани. Электрод по потенциометру дает в ванне конденсата показание потенциала Е=-0,054 мВ, что соответствует содержанию 1,5 % олова. Величина потенциала в зависимости от содержания олова изображена на фиг. 3.
При загрузке новой партии 100 кг металла с 6% Рb в котел исходного олова электрод дает показание потенциала Е=-0,079 мВ, что соответствует содержанию свинца 7,5%. Контролер сравнивает показания и регулятор увеличивает расход подачи металла до 2,5 кг/мин.
Через 30 мин электрод в ванне конденсата дает показание потенциала Е=-0.051 мВ, что соответствует содержанию 2,1% Sn, что больше заданного значения -0,054 мВ, и регулятор повышает подаваемую мощность до 35 кВт. При изменении потенциала вновь вносятся подобные изменения до установления равновесия.
Способ позволяет снизить выход некондиционного олова и конденсата и тем самым уменьшить расход электроэнергии.
Литература:
1. Авт. св. СССР №867056, 2011, С22В 9/04.
2. Авт. св. СССР №884312, 2011, С22В 9/04.